(57)【要約】【課題】例えば自動車、鉄道車両、航空機、船舶、建築物等に用いられる合わせガラスであって、太陽光、対向車のヘッドライト光、または高光反射性物質からの反射光等の強烈な可視光に対する防眩性に優れ、かつ透明性の高い合わせガラスを提供する。【解決手段】２枚の板ガラスが中間膜を介して接合された合わせガラスにおいて、２枚の板ガラスの内の少なくとも１枚の板ガラスが、ネオジム化合物を含有するガラスである、合わせガラス。【選択図】なし【特許請求の範囲】
【請求項１】
２枚の板ガラスが中間膜を介して接合された合わせガラスにおいて、前記２枚の板ガラスの内の少なくとも１枚の板ガラスが、ネオジム化合物を含有するガラスであることを特徴とする、合わせガラス。
【請求項２】
前記ネオジム化合物が、Ｎｄ2Ｏ3であることを特徴とする、請求項１に記載の合わせガラス。
【請求項３】
前記ネオジム化合物を含有するガラスが、ＳｉＯ2を３０〜７０重量％、及びＮｄ2Ｏ3を０．１〜２０重量％含有することを特徴とする、請求項２に記載の合わせガラス。
【発明の詳細な説明】
【技術分野】
【０００１】
本発明は、例えば自動車、鉄道車両、航空機、船舶、建築物等に用いられる合わせガラスに関し、より詳細には、２枚の板ガラスが中間膜を介して接合されている合わせガラスに関する。
【背景技術】
【０００２】
合わせガラスは、例えば外部衝撃を受けて破損した場合にガラス破片の飛散量が少なく、安全性に優れているため、自動車、鉄道車両、航空機、船舶、建築物等の窓ガラスとして広く使用されている。
【０００３】
合わせガラスとしては、少なくとも一対の板ガラスの間に、合わせガラス用中間膜を介在させ、これらを一体化させたもの等が挙げられる。合わせガラス用中間膜としては、通常、可塑化ポリビニルアセタール樹脂膜、エチレン−酢酸ビニル共重合体樹脂膜、エチレン−アクリル共重合体樹脂膜、ポリウレタン樹脂膜、硫黄元素を含むポリウレタン樹脂膜、ポリビニルアルコール樹脂膜等が用いられている。
【０００４】
しかしながら、このような合わせガラスは、安全性に優れているものの、合わせガラスに入射される太陽光、対向車の前照灯、または高光反射性物質からの反射光等の強烈な可視光に対する防眩性に劣るという問題があった。特に近年の自動車窓では、合わせガラスの面積が増大する傾向にある。そのため、合わせガラスに高い防眩性を付与する要望が増大している。
【０００５】
防眩性を高めるために、可視光吸収性の顔料、染料、着色剤等を含有する中間膜を用いた合わせガラスはこれまで知られていた。しがしながら、これら顔料、染料、着色剤等を含有する中間膜は、波長３８０ｎｍ〜７８０ｎｍの可視光領域における大部分の光を吸収する。よって、中間膜の可視光透過率が低く、これらの中間膜が用いられた合わせガラスでは、透明性が低かった。
【０００６】
また、合わせガラスとして、防眩性を高めるためにガラスの表面に着色フィルムが貼り付けられたものもこれまで知られていた。しかしながら、着色フィルムは、波長３８０ｎｍ〜７８０ｎｍの可視光領域における大部分の光を吸収するため、着色フィルムの視感透過率が低かった。そのため、この着色フィルムが貼り付けられた合わせガラスでは、透明性が低かった。
【０００７】
従って、上記可視光吸収性材料を含有する合わせガラスや上記着色フィルムが貼り付けられた合わせガラスは、透明性に劣るため、特に高い透明性が要求される自動車のフロントガラス等には使用できないことがあった。
【０００８】
一方、下記の特許文献１には、防眩性に優れ、かつ波長３８０ｎｍ〜７８０ｎｍの可視光領域における分光透過率が高い材料として、Ｎｄ2Ｏ3を含有するガラスを自動車のフロントガラスとして使用する技術が開示されている。
【特許文献１】ＷＯ０２／０９４５９５号公報
【発明の開示】
【発明が解決しようとする課題】
【０００９】
しかしながら、特許文献１に記載のＮｄ2Ｏ3を含有するガラスのみからなる構成では、耐貫通性が十分ではなく、安全性に劣っていた。よって、使用箇所によっては、このガラスを適用できないことがあった。また、Ｎｄ2Ｏ3を含有するガラスは、紫外線眼炎、白内障を起こす原因となる紫外線の透過率が高く、有害光線の遮蔽性も十分ではなかった。
【００１０】
本発明の目的は、上述した従来技術の現状に鑑み、例えば太陽光、対向車の前照灯、または高光反射性物質からの反射光等の強烈な可視光に対する防眩性に優れ、かつ透明性の高い合わせガラスを提供することにある。
【課題を解決するための手段】
【００１１】
本発明に係る合わせガラスは、２枚の板ガラスが中間膜を介して接合された合わせガラスにおいて、２枚のガラスの内の少なくとも１枚の板ガラスが、ネオジム化合物を含有する板ガラスであることを特徴とする。
【００１２】
本発明に係る合わせガラスのある特定の局面では、ネオジム化合物は、Ｎｄ2Ｏ3である。
【００１３】
本発明に係る合わせガラスの他の特定の局面では、ネオジム化合物を含有するガラスは、ＳｉＯ2を３０〜７０重量％、及びＮｄ2Ｏ3を０．１〜２０重量％の割合で含んでいる。
【００１４】
本発明に係る合わせガラスのさらに他の特定の局面では、ネオジム化合物を含有するガラスは、Ｐ2Ｏ5を３０〜７０重量％、及びＮｄ2Ｏ3を０．１〜２０重量％の割合で含んでいる。
【００１５】
本発明に係る合わせガラスは、好ましくは、自動車のフロントガラス用窓、自動車のサイドガラス用窓、自動車のルーフガラス用窓、または自動車のパノラマルーフガラス用窓として用いられる。
【発明の効果】
【００１６】
本発明の合わせガラスでは、２枚の板ガラスが中間膜を介して接合されているので、耐貫通性に優れている。さらに、本発明では、この２枚の板ガラスの内の少なくとも１枚の板ガラスが、ネオジム化合物を含有するため、合わせガラスは、防眩性、透明性に優れている。
【００１７】
本発明の合わせガラスは、防眩性および透明性に優れているため、自動車のフロントガラス用窓、自動車のサイドガラス用窓、自動車のルーフガラス用窓、または自動車のパノラマルーフガラス用窓として用いられると、自動車内の乗員が自動車を運転する際に、乗員の安全性を高めることができる。
【００１８】
また、本発明の合わせガラスは、紫外線遮蔽性に優れているため、上記のような自動車のガラス用窓として用いられると、自動車内の乗員が有害な紫外線に照射される量が低減される。さらに、本発明の合わせガラスは、耐貫通性に優れているため、例えば外部衝撃を受けても破損し難く、仮に外部衝撃を受けて破損した場合でもガラス破片の飛散量が少ない。よって、本発明の合わせガラスが、上記のような自動車のガラス用窓として用いられると、自動車内の乗員が飛散したガラス破片等により重大な傷害を被ることを防ぐことができる。
【発明を実施するための最良の形態】
【００１９】
本発明に係る合わせガラスは、２枚の板ガラスが中間膜を介して接合されている。本発明では、この２枚の板ガラスの内の少なくとも１枚の板ガラスが、ネオジム化合物を含有する。
【００２０】
本発明のネオジム化合物を含有する板ガラスとしては、例えばＮｄ2Ｏ3を含有する無機ガラスや、カルボン酸ネオジム、（メタ）アクリル酸ネオジム、ネオジム錯体等を含有するポリカーボネート板やポリメチルメタクリレート板等の有機ガラスを用いることができる。
【００２１】
上記ネオジム化合物を含有する板ガラスの内で、Ｎｄ2Ｏ3を含有する無機ガラスが、耐光性、耐候性、耐久性、耐擦傷性、耐摩耗性、寸法熱安定性、強度に優れているために好ましい。
【００２２】
Ｎｄ2Ｏ3を含むガラスは３価のネオジムイオンの光吸収特性により、波長３８０ｎｍ〜７８０ｎｍの可視光領域において鋭い吸収ピークを有する。３価のネオジムイオンは、波長５８０ｎｍ付近の光を吸収することにより4Ｉ9/2準位から4Ｇ5/2準位及び2Ｇ7/2準位への電子遷移を起こす。一方、国際照明委員会（ＣＩＥ）が定義する標準観測者の明所視における比視感度は、波長５５５ｎｍにおいて最大となる分布を有する。３価のネオジムイオンは、比視感度の最大値を有する波長５５５ｎｍにおける吸光度は低いものの、波長５５５ｎｍ付近の比較的比視感度の高い領域の光を吸収するので明所視における防眩性に効果がある。
【００２３】
Ｎｄ2Ｏ3を含有する板ガラスは、Ｎｄ2Ｏ3を０．１〜２０重量％の割合で含有することが好ましい。Ｎｄ2Ｏ3含有割合が０．１重量％未満である場合には、得られる合わせガラスの防眩性の向上効果が十分ではないことがある。Ｎｄ2Ｏ3割合が２０重量％を超える場合には、ガラスの強度に劣ることがあり、また得られる合わせガラスの透明性も低下する。
【００２４】
上記Ｎｄ2Ｏ3を含有する板ガラスは、ＳｉＯ2を含有することが好ましい。ＳｉＯ2は、ガラスの化学的耐久性、強度を向上させる網目成形成分であるが、その含有量が７０重量％よりも多い場合には、ガラスの溶解性が低下する。また、ＳｉＯ2の含有量が３０重量％未満であると、ガラスの化学的耐久性、強度が不十分なものとなる。よってＳｉＯ2の好ましい含有量は、３０〜７０重量％である。
【００２５】
また、上記Ｎｄ2Ｏ3を含有する板ガラスは、ガラスの網目形成成分として、Ｐ2Ｏ5をＳｉＯ2と供に、あるいは単独で含有することが好ましい。Ｐ2Ｏ5の好ましい含有量は、３０〜７０重量％である。Ｐ2Ｏ5の含有量が３０重量％未満であると、ガラスの強度の向上効果が十分に得られないことがあり、７０重量％を超えるとガラスの化学的耐久性が劣ったものとなることがある。
【００２６】
本発明のＮｄ2Ｏ3を含有する板ガラスには、清澄剤としてヒ素酸化物やアンチモン酸化物が用いられても良い。
【００２７】
ネオジム化合物を含有する板ガラスは、合わせガラスに用いられる２枚の板ガラスの内、少なくとも１枚に用いられていればよい。合わせガラスの構成例としては、ネオジム化合物を含有する板ガラス／中間膜／ネオジム化合物を含有する板ガラスからなる構成、ネオジム化合物を含有する板ガラス／中間膜／ネオジム化合物を含有しない通常のガラスからなる構成等が挙げられる。
【００２８】
ネオジム化合物を含有しない通常のガラスとしては、フロート板ガラス、磨き板ガラス、型板ガラス、網入り板ガラス、線入板ガラス、強化ガラス、倍強化ガラス、熱線吸収板ガラス、熱線反射ガラス、複層ガラス等の無機ガラスや、ポリカーボネート板、ポリメチルメタクリレート板のような有機ガラスが挙げられる。これらガラスは、グリーンガラス等の着色されたガラスであってもよい。
【００２９】
上記通常のガラスの形状は、用途によって適宜選択されればよく、平面であってもよいし、湾曲した形状であってもよい。また、これら通常のガラスの厚みは、通常必要とされる耐貫通性を考慮すれば、０．５ｍｍ以上５ｍｍ以下であることが好ましい。
【００３０】
ネオジム（Ｎｄ）化合物を含有する板ガラスの厚みは、０．５ｍｍ以上５ｍｍ以下であることが好ましい。厚みが０．５ｍｍ未満である場合は、ネオジム化合物による防眩性の向上効果が十分に得られないことがある。また、厚みが０．５ｍｍ未満である場合には、合わせガラスの耐貫通性が劣ることもある。厚みが５ｍｍを超える場合には、合わせガラスの透明性に劣ることがある。ネオジム化合物を含有する板ガラスの厚みは、１ｍｍ以上３ｍｍ以下であることがより好ましい。
【００３１】
合わせガラスに用いられる中間膜としては、特に限定されないが、可塑化ポリビニルブチラール樹脂膜のような可塑化ポリビニルアセタール樹脂膜、エチレン−酢酸ビニル共重合体樹脂膜、エチレン−アクリル共重合体樹脂膜、ポリウレタン樹脂膜、硫黄元素を含有するポリウレタン樹脂膜、ポリビニルアルコール樹脂膜等が挙げられる。
【００３２】
合わせガラスに用いられる中間膜は、単層の中間膜であってもよいし、また複層構造を有する中間膜であってもよい。複層構造を有する中間膜としては、例えば積水化学工業社製のエスレック・アコースティック・フィルム等が挙げられる。
【００３３】
本発明の合わせガラスでは、２枚の板ガラスと中間膜以外に、１層以上の層をさらに追加して設けることも可能である。追加される層としては、例えば板ガラスと中間膜との接着力を強化するためのプライマー層、紫外線吸収剤を含有する紫外線吸収層、合わせガラスが燃焼することを防止するための難燃層、各種模様や文字が印刷された装飾層、赤外線（熱線）吸収層、赤外線（熱線）反射層、耐貫通性向上を目的としたポリエステルフィルム層、ハードコート層、誘電体層、蒸着金属層、偏光板層等が挙げられる。
【００３４】
板ガラスと中間膜との接着力を強化するためのプライマー層の成分としては、シランカップリング剤が好適に用いられる。シランカップリング剤としては、特に限定されるものではないが、例えば、３−（２−アミノエチル）−３−アミノプロピルメチルジメトキシシラン、３−グリシドキシプロピルトリメトキシシラン、２−（３，４−エポキシシクロヘキシル）エチルトリメトキシシラン、３−メタクリロキシプロピルトリメトキシシラン、３−メルカプトプロピルトリメトキシシラン、ビニルトリメトキシシラン等を用いることができる。これらシランカップリング剤は、単独で用いられてもよいし、２種類以上が併用されてもよい。また、シランカップリング剤は有機溶剤で希釈されて用いられてもよい。
【００３５】
合わせガラスを通して入射する紫外線は、人の目にとって有害であり、紫外線眼炎、白内障を起こす原因となる。中間膜内に紫外線吸収剤を含有させることで、有害な紫外線の大部分を遮蔽することができる。
【００３６】
上記紫外線吸収剤としては、有機系紫外線吸収剤や、酸化亜鉛微粒子、酸化チタン微粒子、酸化セリウム微粒子等の紫外線を吸収する無機微粒子を用いることができる。
【００３７】
上述した有機系紫外線吸収剤としては、例えば２−（２’−ヒドロキシ−５’−メチルフェニル）ベンゾトリアゾール、２−（２’−ヒドロキシ−３’、５’−ジ−ｔ−ブチルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’、５’−ジ−アミルフェニル）ベンゾトリアゾール、ヒンダードアミン系紫外線吸収剤、オクタベンゾン、２−（４，６−ジフェニル−１，３，５−トリアジン−２−イル）−５−［（ヘキシル）オキシ］−フェノール、２，４−ジ−ｔｅｒｔ−ブチルフェニル−３，５−ジ−ｔｅｒｔ−ブチル−４−ヒドロキシベンゾエート、プロパン二酸、［（４−メトキシフェニル）−メチレン］−ジメチルエステル、２−エチル−２’−エトキシ−オキシアニリド等が挙げられる。
【００３８】
上述した酸化亜鉛微粒子や酸化チタン微粒子は、光触媒作用を有しており、中間膜樹脂や中間膜に含まれる有機物を劣化させることがある。よって、これら微粒子の表面は、酸化ケイ素、酸化アルミニウム、シランカップリング剤、シリコン系化合物等で被覆されていることが望ましい。
【００３９】
合わせガラスを通して入射する赤外線は、熱的作用が大きく、一度物質に吸収されると熱として放出され温度上昇をもたらすことから、一般に熱線と呼ばれている。従って、合わせガラスを通して入射する光線のうち、熱的作用の大きな赤外線（熱線）を遮断できれば、遮熱性が高まり、光線が入射された合わせガラス内部の温度上昇を抑えることができる。中間膜内に赤外線吸収剤を含有させることで、赤外線（熱線）の大部分を遮蔽することができる。
【００４０】
上述した赤外線吸収剤としては、錫ドープ酸化インジウム（ＩＴＯ）微粒子、アンチモンドープ酸化錫（ＡＴＯ）微粒子、フッ素ドープ酸化錫（ＦＴＯ）微粒子、不純物元素ドープ酸化亜鉛微粒子、無水アンチモン酸亜鉛微粒子、六ホウ化ランタン微粒子、銅錯体、鉄錯体、フタロシアニン系赤外吸収剤、イモニウム系赤外吸収剤等が挙げられる。
【００４１】
合わせガラスを構成する中間膜は、本発明の効果を阻害しない範囲でさらに、酸化防止剤、老化防止剤、熱安定剤、寸法安定剤、接着力調整用のアルカリ金属塩、接着力調整用のアルカリ土類金属塩、接着力調整用のシリコンオイル、接着力調整用のシランカップリング剤、ブロッキング防止剤、顔料、染料、着色剤、光拡散剤、光拡散性粒子、耐電防止剤、中間膜の吸湿による白化防止に対して効果のある無機微粒子、微粒子系添加剤を分散させるための界面活性剤、遊離金属イオンをトラップするためのキレート剤、低分子化合物の中間膜内での移行を防止するための吸着剤、可塑剤、有機溶剤、可塑剤や有機溶剤の極性を調整するための添加剤、粘着性付与剤、中間膜用樹脂の結晶化が原因となり起こるヘーズ上昇を防ぐための結晶核剤、架橋剤、難燃剤を含有していてもよい。
【００４２】
以下、本発明の具体的な実施例及び比較例を挙げることにより、本発明をより詳細に説明する。
【００４３】
（実施例１）
ＳｉＯ2、Ｂ2Ｏ3、Ａｌ（ＯＨ）3、ＢａＣＯ3、Ｎａ2ＣＯ3、Ａｓ2Ｏ3、及びＮｄ2Ｏ3をよく混合した後、白金製坩堝を用いて１４００℃で溶融し、所定時間保持した後、余熱しておいた金型に鋳込み、徐冷することで塊状のガラスを得た。得られたガラスの組成は、ＳｉＯ2：５９重量％、Ｂ2Ｏ3：５重量％、Ａｌ2Ｏ3：３重量％、ＢａＯ：６重量％、Ｎａ2Ｏ：１９重量％、Ａｓ2Ｏ3：１重量％、Ｎｄ2Ｏ3：７重量％であった。
【００４４】
得られた厚み２．０ｍｍのＮｄ2Ｏ3含有板ガラス、平均厚みが０．７６ｍｍの可塑化ポリビニルブチラール系中間膜（積水化学工業社製Ｓ−ＬＥＣフィルム）、厚み２．５ｍｍの透明フロート板ガラスをこの順に積層し、さらに耐熱性のテープを用いてずれないように固定した。
【００４５】
得られた積層体を真空バッグに設置し、常温で９３３．２ｈＰａの減圧度にて真空バッグ内の脱気を行った。続いて、脱気状態を維持したまま、真空バッグを１００℃まで昇温し、温度が１００℃まで到達した後２０分間保持した。その後、真空バッグを自然冷却により冷却し、温度が３０℃まで低下したことを確認し、圧力を大気圧に開放した。
【００４６】
上記真空バッグ法により仮圧着された合わせガラスを、オートクレーブを用いて、１３５℃、圧力１．２ＭＰａの条件で２０分間圧着し、合わせガラスサンプルを得た。
【００４７】
尚、合わせガラスサンプルとしては、以下に示す評価を行うために、面積が３００ｍｍ×３００ｍｍのもの、および５０ｍｍ×５０ｍｍのものを作製した。
【００４８】
（比較例１）
厚み２．５ｍｍの透明フロート板ガラス２枚を、平均厚みが０．７６ｍｍの可塑化ポリビニルブチラール系中間膜（積水化学工業社製Ｓ−ＬＥＣフィルム）により接合したこと以外は実施例１と同様にして合わせガラスサンプルを得た。
【００４９】
（比較例２）
厚み２．５ｍｍの透明フロート板ガラス２枚を、平均厚みが０．７６ｍｍの可塑化ポリビニルブチラール系中間膜（積水化学工業社製Ｓ−ＬＥＣフィルム  ブルシェードタイプの青色着色部分）により接合したこと以外は実施例１と同様にして合わせガラスサンプルを得た。
【００５０】
（比較例３）
厚み２．５ｍｍの透明フロート板ガラス２枚を、平均厚みが０．７６ｍｍの可塑化ポリビニルブチラール系中間膜（積水化学工業社製Ｓ−ＬＥＣフィルム）により接合したこと以外は実施例１と同様にして合わせガラスサンプルを作製した。その後、２枚の透明フロート板ガラスの内の一枚に、着色フィルム（アイケーシー社製ルミクールＮＳ−２０ＨＣレギュラースモーク）を貼り付けた。
【００５１】
（比較例４）
厚み３．０ｍｍのＮｄ2Ｏ3含有板ガラスについて評価を行った。
【００５２】
実施例および比較例の評価サンプルについて、以下の項目を評価した。
【００５３】
（合わせガラスの防眩性評価）
試験者の顔面より５００ｍｍの距離に、視線が合わせガラスの面に直交するように３００ｍｍ×３００ｍｍの合わせガラスサンプルを配置した状態で、試験者が太陽を５秒間観測することで防眩性を評価した。評価基準は、Ｄｅ  Ｂｏｅｒの提案した下記表１に示す９点尺度を使用し、１０人の試験者による評価の平均値を試験結果とした。尚、試験は、２００５年７月１８日１５時の晴れた日に、積水化学工業社事業所内の屋外にて行った。
【００５４】
【表１】
2007084423.tif 000002
表１における視覚応答性（Ｖｉｓｕａｌ  ｒｅｓｐｏｎｓｅ）の評価としては、全く気にならない程度（Ｕｎｎｏｔｉｃｅａｂｌｅ）、満足のいく程度（Ｓａｔｉｓｆａｃｔｏｒｙ）、許容できる程度（Ｊｕｓｔ  ａｄｍｉｓｓｉｂｌｅ）、障害になる程度（Ｄｉｓｔｕｒｂｉｎｇ）、及び我慢できない程度（Ｕｎｂｅａｒａｂｌｅ）の５段階を基準とする９点尺度を用いた。
【００５５】
（合わせガラスの可視光透過率評価）
５０ｍｍ×５０ｍｍの合わせガラスサンプルについて、自記分光光度計（日立製作所社製、Ｕ４０００）を使用して、３００〜２５００ｎｍの透過率を測定し、ＪＩＳ  Ｒ  ３１０６（１９９８）「板ガラス類の透過率・反射率・放射率・日射熱取得率の試験方法」に準拠して、３８０〜７８０ｎｍの可視光透過率を算出した。
【００５６】
（合わせガラスの色の識別評価）
３００ｍｍ×３００ｍｍの合わせガラスサンプルを使用し、ＪＩＳ  Ｒ  ３２１２（１９９８）「自動車用安全ガラス試験方法」に準拠して、六色（白、黄、赤、緑、青、アンバー）の表示板を、合わせガラスサンプルを通して見た際に、同一色として識別できるか否かを目視により確認した。尚、試験は、２００５年７月１８日１５時の晴れた日に、積水化学工業社事業所内の屋外にて行った。
【００５７】
（合わせガラスの紫外線透過率評価）
５０ｍｍ×５０ｍｍの合わせガラスサンプルについて、自記分光光度計（日立製作所社製、Ｕ４０００）を用いて、３００〜２５００ｎｍの透過率を測定し、ＳＡＥ  Ｊ１７９６に準拠して紫外線透過率を算出した。
【００５８】
（合わせガラスの耐光性評価）
５０ｍｍ×５０ｍｍの合わせガラスサンプル３個について、透明フロート板ガラスを光源側として紫外線を照射し、紫外線照射前後での可視光透過率の差ΔＴｖを算出し、３個の合わせガラスサンプルの平均値を試験結果とした。なお、下記装置を用いて、下記試験条件で評価した。
【００５９】
・試験装置：ＨＬＧ−１型（スガ試験機社製）
・装置内温度：５０℃
・照射時間：１００時間
（合わせガラスの耐湿性評価）
３００ｍｍ×３００ｍｍの合わせガラスサンプル３個を、２３℃、相対湿度５０％の恒温恒湿の暗室に放置し、４８時間その状態を維持した。その後、ＪＩＳ  Ｒ  ３２１２（１９９８）「自動車用安全ガラス試験方法」に準拠して、５０℃、相対湿度９５％の装置内に設置し、２週間後の状態変化を目視により観察した。
【００６０】
（合わせガラスの耐衝撃性評価）
３００ｍｍ×３００ｍｍの合わせガラスサンプルを、２３℃、相対湿度５０％の恒温恒湿の暗室に放置し、４８時間その状態を維持した。その後、ガラスサンプルを−１８℃で１６時間さらに放置した。しかる後、実施例１及び比較例１〜３のガラスサンプルでは透明フロート板ガラス側より、頭部が０．４５ｋｇのハンマーを用いて叩き、ガラスの粒径が６ｍｍ以下になるまで粉砕した。ガラスが部分剥離した後の膜の露出度を予めグレード付けした限度見本で判定し、その結果を下記の表２に示す評価基準に従いパンメル値として表した。尚、パンメル値が大きい程ガラスと中間膜との接着力が大きく、パンメル値が小さい程ガラスと中間膜との接着力も小さく、飛来物の衝撃に対して十分な耐衝撃性を有するためには、パンメル値が２〜６でなければならない。
【００６１】
【表２】
2007084423.tif 000003
（合わせガラスの耐貫通性評価）
３００ｍｍ×３００ｍｍの合わせガラスサンプル６個を、２３℃、相対湿度５０％の恒温恒湿の暗室にて４８時間状態調節した。その後、ＪＩＳ  Ｒ  ３２１２（１９９８）「自動車用安全ガラス試験方法」に準拠して、実施例１及び比較例１〜３のガラスサンプルでは透明フロート板ガラス側より、比較例４のガラスサンプルではＮｄ2Ｏ3含有ガラスの片面側より、質量が２２６０ｇで直径が８２ｍｍの剛球を、高さ４ｍｍの位置から落下させ、衝撃後５秒以内に剛球が貫通するか否かを確認した。
【００６２】
評価結果を下記表３に示す。
【００６３】
【表３】
2007084423.tif 000004